(57)【要約】      （修正有）【課題】導光部材の成形材料として好適な、色相、耐湿熱性及び耐熱変色抑制効果に優れた芳香族ポリカーボネート樹脂組成物の提供。【解決手段】芳香族ポリカーボネート樹脂（Ａ）１００質量部に、スピロ環骨格を有するホスファイト系安定剤（Ｂ−Ｉ）０．００１〜０．１質量部、式（II）で表されるホスファイト系安定剤（Ｂ−II）０．０１〜０．５質量部、数平均分子量２００〜１，０００のポリブチレングリコール化合物（Ｃ）０．０５〜２質量部、及び脂環式エポキシ化合物（Ｄ）０．０００５〜０．２質量部を含有する芳香族ポリカーボネート樹脂組成物。2018141093.tif 000016（Ｒ２１〜Ｒ２５は、Ｈ、Ｃ６〜２０のアリール基、又はＣ１〜２０のアルキル基）【選択図】図１
2018141093.tif 000002
【特許請求の範囲】
【請求項１】
芳香族ポリカーボネート樹脂（Ａ）と、該芳香族ポリカーボネート樹脂（Ａ）１００質量部に対し、
リン系安定剤（Ｂ）として、スピロ環骨格を有するホスファイト系安定剤（Ｂ−Ｉ）０．００１〜０．１質量部、及び下記一般式（II）で表されるホスファイト系安定剤（Ｂ−II）０．０１〜０．５質量部と、
数平均分子量が２００以上１，０００未満であるポリブチレングリコール化合物（Ｃ）０．０５〜２質量部と、
脂環式エポキシ化合物（Ｄ）０．０００５〜０．２質量部
を含有し、スピロ環骨格を有するホスファイト系安定剤（Ｂ−１）がビス（２，６−ジ−ｔｅｒｔ−ブチル−４−メチルフェニル）ペンタエリスリトールジホスファイトを含むことを特徴とする芳香族ポリカーボネート樹脂組成物。
【化１】
2018141093.tif 000015
（式（II）中、Ｒ２１〜Ｒ２５は、それぞれ独立に、水素原子、炭素数６〜２０のアリール基、又は炭素数１〜２０のアルキル基を表す。）
【請求項２】
請求項１において、脂環式エポキシ化合物（Ｄ）が、３，４−エポキシシクロヘキシルメチル−３’，４’−エポキシシクロヘキシルカルボキシレートであることを特徴とする芳香族ポリカーボネート樹脂組成物。
【請求項３】
請求項１または２において、ホスファイト系安定剤（Ｂ−Ｉ）とホスファイト系安定剤（Ｂ−II）の含有質量比が、ホスファイト系安定剤（Ｂ−Ｉ）：ホスファイト系安定剤（Ｂ−II）＝１：１〜３０であり、ホスファイト系安定剤（Ｂ−Ｉ）とホスファイト系安定剤（Ｂ−II）の合計の含有量が、芳香族ポリカーボネート樹脂（Ａ）１００質量部に対して０．０５〜０．２質量部であることを特徴とする芳香族ポリカーボネート樹脂組成物。
【請求項４】
請求項１ないし３のいずれか１項に記載の芳香族ポリカーボネート樹脂組成物を成形してなる成形品。
【請求項５】
請求項４において、導光部材であることを特徴とする成形品。
【請求項６】
請求項５において、自動車用照明装置に内蔵される導光部材であることを特徴とする成形品。
【発明の詳細な説明】
【技術分野】
【０００１】
本発明は、芳香族ポリカーボネート樹脂組成物及びその成形品に関する。詳しくは、本発明は、導光部材の成形材料として好適な、色相、耐湿熱性及び耐熱変色抑制効果に優れた芳香族ポリカーボネート樹脂組成物と、この芳香族ポリカーボネート樹脂組成物を成形してなる成形品に関する。
【背景技術】
【０００２】
近年、欧州及び北米等においては、自動車のヘッドランプ及びリアランプに常時点灯するデイライトを設置することにより、昼間の歩行者や対向車からの視認性を高める、自動車のデイライト化が進んでいる。デイライトは一般に、導光部材と、導光部材に光を入射させる光源とを備えている。自動車のデイライトの近傍には、一般的に夜間用の通常の光源としてハロゲンランプ等の白熱灯が設けられているため、導光部材は、デイライトの光源から発生する熱に加え、白熱灯から発生する熱によっても加熱される。更に、降雨時には、高湿環境下で加熱条件に晒される。高湿環境下での加熱は、東南アジア等の高温多湿環境の地域でも大きな問題となる。このため、導光部材には優れた耐熱耐久性と耐湿熱耐久性が求められる。
【０００３】
従来、導光部材の構成材料として、例えば下記特許文献１に、芳香族ポリカーボネート樹脂にリン系安定剤及び脂肪酸エステルを配合した芳香族ポリカーボネート樹脂組成物が開示されているが、従来の芳香族ポリカーボネート樹脂組成物を用いて自動車用照明装置の導光部材を成形した場合、成形過程で受ける熱で芳香族ポリカーボネート樹脂が劣化し、得られる成形品は僅かながら黄色味を帯びることがある。また、成形時に黄色味を帯びなくても、導光部材は、導光部材周辺の光源の熱に長時間晒されることで劣化して黄変する。
【０００４】
特許文献２には、耐黄変性を改善し、加熱条件下に長時間晒された場合であっても黄変の問題が小さい芳香族ポリカーボネート樹脂組成物として、芳香族ポリカーボネート樹脂に、２種類のホスファイト系安定剤と、脂肪酸エステルを配合した芳香族ポリカーボネート樹脂組成物が開示されているが、耐湿熱性についての検討はなされていない。
【先行技術文献】
【特許文献】
【０００５】
【特許文献１】特開２００７−２０４７３７号公報
【特許文献２】特開２０１５−１８９８７９号公報
【発明の概要】
【発明が解決しようとする課題】
【０００６】
芳香族ポリカーボネート樹脂組成物の耐湿熱性が十分でないと、湿熱環境下で、成形品が白濁したり発泡したりして、使用を継続し得なくなる上に、芳香族ポリカーボネート樹脂の分解による分子量低下で機械的特性も損なわれるが、従来において、色相、耐熱変色抑制効果だけでなく、耐湿熱性をも改善した芳香族ポリカーボネート樹脂組成物は提供されていない。
【０００７】
本発明は、自動車用照明装置に内蔵される導光部材用途にも好適な、著しく優れた色相及び耐熱黄変抑制効果と高い耐湿熱性を有する芳香族ポリカーボネート樹脂組成物と、この芳香族ポリカーボネート樹脂組成物を成形してなる成形品を提供することを課題とする。
【課題を解決するための手段】
【０００８】
本発明者は上記課題を解決するべく、芳香族ポリカーボネート樹脂に配合する添加剤について鋭意研究を重ねた結果、特定の２種類のホスファイト系安定剤を併用すると共に比較的低分子量のポリブチレングリコール化合物と、エポキシ化合物として脂環式エポキシ化合物を配合することで、上記課題を解決し得ることを見出した。
【０００９】
本発明はこのような知見に基づいて達成されたものであり、以下を要旨とする。
【００１０】
［１］  芳香族ポリカーボネート樹脂（Ａ）と、該芳香族ポリカーボネート樹脂（Ａ）１００質量部に対し、リン系安定剤（Ｂ）として、スピロ環骨格を有するホスファイト系安定剤（Ｂ−Ｉ）０．００１〜０．１質量部、及び下記一般式（II）で表されるホスファイト系安定剤（Ｂ−II）０．０１〜０．５質量部と、数平均分子量が２００以上１，０００未満であるポリブチレングリコール化合物（Ｃ）０．０５〜２質量部と、脂環式エポキシ化合物（Ｄ）０．０００５〜０．２質量部を含有し、スピロ環骨格を有するホスファイト系安定剤（Ｂ−１）がビス（２，６−ジ−ｔｅｒｔ−ブチル−４−メチルフェニル）ペンタエリスリトールジホスファイトを含むことを特徴とする芳香族ポリカーボネート樹脂組成物。
【００１１】
【化１】
2018141093.tif 000003
【００１２】
（式（II）中、Ｒ２１〜Ｒ２５は、それぞれ独立に、水素原子、炭素数６〜２０のアリール基、又は炭素数１〜２０のアルキル基を表す。）
【００１３】
［２］  ［１］において、脂環式エポキシ化合物（Ｄ）が、３，４−エポキシシクロヘキシルメチル−３’，４’−エポキシシクロヘキシルカルボキシレートであることを特徴とする芳香族ポリカーボネート樹脂組成物。
【００１４】
［３］  ［１］または［２］において、ホスファイト系安定剤（Ｂ−Ｉ）とホスファイト系安定剤（Ｂ−II）の含有質量比が、ホスファイト系安定剤（Ｂ−Ｉ）：ホスファイト系安定剤（Ｂ−II）＝１：１〜３０であり、ホスファイト系安定剤（Ｂ−Ｉ）とホスファイト系安定剤（Ｂ−II）の合計の含有量が、芳香族ポリカーボネート樹脂（Ａ）１００質量部に対して０．０５〜０．２質量部であることを特徴とする芳香族ポリカーボネート樹脂組成物。
【００１５】
［４］  ［１］ないし［３］のいずれかに記載の芳香族ポリカーボネート樹脂組成物を成形してなる成形品。
【００１６】
［５］  ［４］において、導光部材であることを特徴とする成形品。
【００１７】
［６］  ［５］において、自動車用照明装置に内蔵される導光部材であることを特徴とする成形品。
【発明の効果】
【００１８】
本発明の芳香族ポリカーボネート樹脂組成物は、ポリカーボネート樹脂本来の特性を何ら損なうことなく、色相が良好で且つ良好な耐熱変色抑制効果を示す上に耐湿熱性にも優れることから、導光部材用ポリカーボネート樹脂材料として好適であり、悪天候や高温多湿の過酷な環境下であっても、高い光伝達効率を維持することができ、特に自動車用照明装置に内蔵される導光部材、とりわけに長尺ないしは肉厚の導光部材として好適に使用することができる。
【図面の簡単な説明】
【００１９】
【図１】実施例１及び比較例１，２の試験片のＰＣ試験後の状態を示す写真である。
【発明を実施するための形態】
【００２０】
以下に本発明の実施の形態を詳細に説明する。
【００２１】
［芳香族ポリカーボネート樹脂組成物］
本発明の芳香族ポリカーボネート樹脂組成物は、芳香族ポリカーボネート樹脂（Ａ）と、該芳香族ポリカーボネート樹脂（Ａ）１００質量部に対し、リン系安定剤（Ｂ）として、スピロ環骨格を有するホスファイト系安定剤（Ｂ−Ｉ）０．００１〜０．１質量部、及び下記一般式（II）で表されるホスファイト系安定剤（Ｂ−II）０．０１〜０．５質量部と、数平均分子量が２００以上１，０００未満であるポリブチレングリコール化合物（Ｃ）０．０５〜２質量部と、脂環式エポキシ化合物（Ｄ）０．０００５〜０．２質量部を含有し、スピロ環骨格を有するホスファイト系安定剤（Ｂ−１）がビス（２，６−ジ−ｔｅｒｔ−ブチル−４−メチルフェニル）ペンタエリスリトールジホスファイトを含むことを特徴とする。
【００２２】
【化２】
2018141093.tif 000004
【００２３】
（式（II）中、Ｒ２１〜Ｒ２５は、それぞれ独立に、水素原子、炭素数６〜２０のアリール基、又は炭素数１〜２０のアルキル基を表す。）
【００２４】
本発明において、芳香族ポリカーボネート樹脂組成物を成形して得られた成形品の成形直後の色相を「初期色相」と称し、得られた成形品を加熱条件下に長時間晒したときの黄変を抑制する効果を「耐熱黄変抑制効果」と称す。
【００２５】
＜芳香族ポリカーボネート樹脂（Ａ）＞
芳香族ポリカーボネート樹脂（Ａ）は、芳香族ヒドロキシ化合物と、ホスゲン又は炭酸のジエステルとを反応させることによって得られる芳香族ポリカーボネート重合体である。上記芳香族ポリカーボネート重合体は分岐を有していてもよい。芳香族ポリカーボネート樹脂の製造方法は、特に限定されるものではなく、ホスゲン法（界面重合法）、溶融法（エステル交換法）等の従来法によることができる。
【００２６】
芳香族ジヒドロキシ化合物の代表的なものとしては、例えば、ビス（４−ヒドロキシフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
【００２７】
上記芳香族ジヒドロキシ化合物の中では、２，２−ビス（４−ヒドロキシフェニル）プロパン（ビスフェノールＡ）が特に好ましい。
上記芳香族ジヒドロキシ化合物は、１種類を単独で用いても、２種類以上を混合して用いてもよい。
【００２８】
芳香族ポリカーボネート樹脂（Ａ）を製造する際に、上記芳香族ジヒドロキシ化合物に加えてさらに分子中に３個以上のヒドロキシ基を有する多価フェノール等を少量添加してもよい。この場合、上記芳香族ポリカーボネート樹脂（Ａ）は分岐を有するものになる。
【００２９】
上記３個以上のヒドロキシ基を有する多価フェノールとしては、例えばフロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタンなどのポリヒドロキシ化合物、あるいは３，３−ビス（４−ヒドロキシアリール）オキシインドール（＝イサチンビスフェノール）、５−クロルイサチン、５，７−ジクロルイサチン、５−ブロムイサチン等が挙げられる。この中でも、１，１，１−トリス（４−ヒドロキシルフェニル）エタン又は１，３，５−トリス（４−ヒドロキシフェニル）ベンゼンが好ましい。上記多価フェノールの使用量は、上記芳香族ジヒドロキシ化合物を基準（１００モル％）として好ましくは０．０１〜１０モル％となる量であり、より好ましくは０．１〜２モル％となる量である。
【００３０】
エステル交換法による重合においては、ホスゲンの代わりに炭酸ジエステルがモノマーとして使用される。炭酸ジエステルの代表的な例としては、ジフェニルカーボネート、ジトリルカーボネート等に代表される置換ジアリールカーボネート、ジメチルカーボネート、ジエチルカーボネート、ジ−ｔｅｒｔ−ブチルカーボネート等に代表されるジアルキルカーボネートが挙げられる。これらの炭酸ジエステルは、１種類を単独で、又は２種類以上を混合して用いることができる。これらのなかでも、ジフェニルカーボネート、置換ジフェニルカーボネートが好ましい。
【００３１】
また上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニル及びイソフタル酸ジフェニル等が挙げられる。このようなジカルボン酸又はジカルボン酸エステルで炭酸ジエステルの一部を置換した場合には、ポリエステルカーボネートが得られる。
【００３２】
エステル交換法により芳香族ポリカーボネート樹脂を製造する際には、通常、触媒が使用される。触媒種に制限はないが、一般的にはアルカリ金属化合物、アルカリ土類金属化合物、塩基性ホウ素化合物、塩基性リン化合物、塩基性アンモニウム化合物、アミン系化合物等の塩基性化合物が使用される。中でもアルカリ金属化合物及び／又はアルカリ土類金属化合物が特に好ましい。これらは、１種を単独で使用してもよく、２種類以上を組み合わせて使用してもよい。エステル交換法では、上記触媒をｐ−トルエンスルホン酸エステル等で失活させることが一般的である。
【００３３】
上記芳香族ポリカーボネート樹脂（Ａ）には、難燃性等を付与する目的で、シロキサン構造を有するポリマー又はオリゴマーを共重合させることができる。
【００３４】
芳香族ポリカーボネート樹脂（Ａ）の粘度平均分子量は、１０，０００〜２２，０００であることが好ましい。芳香族ポリカーボネート樹脂（Ａ）の粘度平均分子量が１０，０００未満である場合、得られる成形品の機械的強度が不足し、十分な機械的強度を有するものを得ることができない場合がある。また、芳香族ポリカーボネート樹脂（Ａ）の粘度平均分子量が２２，０００を超える場合、芳香族ポリカーボネート樹脂（Ａ）の溶融粘度が大きくなるため、例えば芳香族ポリカーボネート樹脂組成物を射出成形などの方法で成形して導光部材等の長尺状の成形品を製造する際に優れた流動性を得ることができず、また、樹脂の剪断による発熱量が大きくなり、熱分解により樹脂が劣化する結果、優れた色相を有する成形品を得ることができない場合がある。
上記芳香族ポリカーボネート樹脂（Ａ）の粘度平均分子量はより好ましくは１２，０００〜１８，０００であり、さらに好ましくは１４，０００〜１７，０００である。
【００３５】
なお、粘度平均分子量［Ｍｖ］とは、溶媒としてメチレンクロライドを使用し、ウベローデ粘度計を用いて温度２０℃での極限粘度［η］（単位ｄｌ／ｇ）を求め、Ｓｃｈｎｅｌｌの粘度式、すなわち、η＝１．２３×１０−４Ｍｖ０．８３から算出される値を意味する。また、極限粘度［η］とは、各溶液濃度［Ｃ］（ｇ／ｄｌ）での比粘度［ηｓｐ］を測定し、下記式により算出した値である。
【００３６】
【数１】
2018141093.tif 000005
【００３７】
芳香族ポリカーボネート樹脂（Ａ）は、粘度平均分子量の異なる２種以上の芳香族ポリカーボネート樹脂を混合したものであってもよく、また粘度平均分子量が上記範囲外である芳香族ポリカーボネート樹脂を混合して上記粘度平均分子量の範囲内としたものであってもよい。
【００３８】
＜リン系安定剤（Ｂ）＞
本発明の芳香族ポリカーボネート樹脂組成物は、リン系安定剤（Ｂ）として、スピロ環骨格を有するホスファイト系安定剤（Ｂ−Ｉ）（以下、単に「ホスファイト系安定剤（Ｂ−Ｉ）」と称す場合がある。）と、下記一般式（II）で表されるホスファイト系安定剤（Ｂ−II）（以下、単に「ホスファイト系安定剤（Ｂ−II）」と称す場合がある。）とを含有するものである。
【００３９】
【化３】
2018141093.tif 000006
【００４０】
（式（II）中、Ｒ２１〜Ｒ２５は、それぞれ独立に、水素原子、炭素数６〜２０のアリール基、又は炭素数１〜２０のアルキル基を表す。）
【００４１】
<ホスファイト系安定剤（Ｂ−Ｉ）>
ホスファイト系安定剤（Ｂ−Ｉ）としては、スピロ環骨格を有するホスファイト系化合物であればよく、特に制限はないが、例えば、下記一般式（Ｉ）で表されるものが挙げられる。
【００４２】
【化４】
2018141093.tif 000007
【００４３】
（式（Ｉ）中、Ｒ１０Ａ及びＲ１０Ｂはそれぞれ独立に、炭素原子数１〜３０のアルキル基又は炭素原子数６〜３０のアリール基を表す。）
【００４４】
上記一般式（Ｉ）中、Ｒ１０Ａ，Ｒ１０Ｂ表されるアルキル基は、それぞれ独立に、炭素数１〜１０の直鎖又は分岐のアルキル基であることが好ましい。Ｒ１０Ａ，Ｒ１０Ｂがアリール基である場合、以下の一般式（Ｉ−ａ）、（Ｉ−ｂ）、又は（Ｉ−ｃ）のいずれかで表されるアリール基が挙げられる。
【００４５】
【化５】
2018141093.tif 000008
【００４６】
（式（Ｉ−ａ）中、ＲＡは炭素数１〜１０のアルキル基を表す。式（Ｉ−ｂ）中、ＲＢは炭素数１〜１０のアルキル基を表す。）
【００４７】
本発明で用いるホスファイト系安定剤（Ｂ−Ｉ）は、これらのうち、下記構造式（Ｉ−Ａ）で表されるビス（２，６−ジ−ｔｅｒｔ−ブチル−４−メチルフェニル）ペンタエリスリトールジホスファイトを含むことを必須とする。
【００４８】
【化６】
2018141093.tif 000009
【００４９】
上記のホスファイト系安定剤（Ｂ−Ｉ）は、１種類を単独で用いても、２種類以上を併用してもよいが、ホスファイト系安定剤（Ｂ−Ｉ）中に、ビス（２，６−ジ−ｔｅｒｔ−ブチル−４−メチルフェニル）ペンタエリスリトールジホスファイトを５０質量％以上含むことが好ましく、７０質量％以上含むことがさらに好ましい。
【００５０】
<ホスファイト系安定剤（Ｂ−II）>
ホスファイト系安定剤（Ｂ−II）は、前記一般式（II）で表されるものである。
【００５１】
前記一般式（II）中、Ｒ２１〜Ｒ２５で表されるアルキル基としては、例えばメチル基、エチル基、プロピル基、ｎ−プロピル基、ｎ−ブチル基、ｔｅｒｔ−ブチル基、ヘキシル基及びオクチル基などが挙げられる。
【００５２】
ホスファイト系安定剤（Ｂ−II）としては、特に、下記構造式（II−Ａ）で表されるトリス（２，４−ジ−ｔｅｒｔ−ブチルフェニル）ホスファイトが好ましい。
【００５３】
【化７】
2018141093.tif 000010
【００５４】
上記のホスファイト系安定剤（Ｂ−II）は、１種類を単独で用いても、２種類以上を併用してもよい。
【００５５】
<リン系安定剤（Ｂ）の含有量>
本発明の芳香族ポリカーボネート樹脂組成物において、上記のホスファイト系安定剤（Ｂ−Ｉ）の含有量は、芳香族ポリカーボネート樹脂（Ａ）１００質量部に対し、０．００１〜０．１質量部である。ホスファイト系安定剤（Ｂ−Ｉ）の含有量が０．００１質量部未満であると、十分な耐熱黄変抑制効果を得ることができない。ホスファイト系安定剤（Ｂ−Ｉ）の含有量が０．１質量部を超えても耐熱黄変抑制効果が低下する傾向にあり、また成形時のガスが多くなったり、モールドデポジットによる転写不良が起こったりするため、得られる成形品の光透過率が低下するおそれがある。ホスファイト系安定剤（Ｂ−Ｉ）の含有量は、芳香族ポリカーボネート樹脂（Ａ）１００質量部に対して好ましくは０．００２質量部以上、より好ましくは０．００３質量部以上であり、好ましくは０．０９質量部以下、より好ましくは０．０７質量部以下、特に好ましくは０．０６質量部以下である。
【００５６】
本発明の芳香族ポリカーボネート樹脂組成物において、上記のホスファイト系安定剤（Ｂ−II）の含有量は、芳香族ポリカーボネート樹脂（Ａ）１００質量部に対し、０．０１〜０．５質量部である。ホスファイト系安定剤（Ｂ−II）の含有量が０．０１質量部未満であると、ホスファイト系安定剤（Ｂ−II）を配合することによる初期色相及び耐熱黄変抑制効果の更なる改善効果を十分に得ることができない。ホスファイト系安定剤（Ｂ−II）の含有量が０．５質量部を超えると、成形時のガスが多くなったり、モールドデポジットによる転写不良が起こったりするため、得られる成形品の光透過率が低下するおそれがある。ホスファイト系安定剤（Ｂ−II）の含有量は、好ましくは芳香族ポリカーボネート樹脂（Ａ）１００質量部に対して０．０３〜０．３質量部であり、より好ましくは０．０５〜０．２質量部である。
【００５７】
ホスファイト系安定剤（Ｂ−Ｉ）とホスファイト系安定剤（Ｂ−II）とを併用することによる効果をより有効に得るために、本発明の芳香族ポリカーボネート樹脂組成物中のホスファイト系安定剤（Ｂ−Ｉ）とホスファイト系安定剤（Ｂ−II）の含有質量比は１：１〜３０となるような量であることが好ましく、より好ましくは１：１〜２０、さらに好ましくは１：１〜１５、特に好ましくは１：２〜１０、とりわけ好ましくは１：３〜７となるような量である。また、ホスファイト系安定剤（Ｂ−Ｉ）とホスファイト系安定剤（Ｂ−II）の合計の含有量は、芳香族ポリカーボネート樹脂（Ａ）１００質量部に対して０．０５〜０．２質量部であることが好ましく、０．１〜０．１６質量部であることがより好ましい。
【００５８】
＜ポリブチレングリコール化合物（Ｃ）＞
本発明で用いるポリブチレングリコール化合物（Ｃ）は、下記一般式（III）で表される分岐型のグリコール化合物である。
【００５９】
【化８】
2018141093.tif 000011
【００６０】
（式（III）中、Ｒはエチル基を示し、Ｘ及びＹは、それぞれ独立に、水素原子、炭素数１〜２３の脂肪族アシル基、又は炭素数１〜２３のアルキル基を示し、ｎは重合度を示し、２以上の整数である。）
【００６１】
分岐型ポリブチレングリコール化合物としては、一般式（III）中、Ｘ，Ｙが水素原子であるポリブチレングリコールが好ましい。
【００６２】
ポリブチレングリコール化合物（Ｃ）として、その片末端あるいは両末端が脂肪酸またはアルコールで封鎖されていてもその性能発現に影響はなく、脂肪酸エステル化物またはエーテル化物を同様に使用することができ、従って、一般式（III）中のＸ及び／又はＹは炭素数１〜２３の脂肪族アシル基又はアルキル基であってもよい。
【００６３】
脂肪酸エステル化物としては、直鎖状又は分岐状脂肪酸エステルのいずれも使用でき、脂肪酸エステルを構成する脂肪酸は、飽和脂肪酸であってもよく不飽和脂肪酸であってもよい。また、一部の水素原子がヒドロキシル基などの置換基で置換されたものも使用できる。
脂肪酸エステルを構成する脂肪酸としては、炭素数１〜２３の１価又は２価の脂肪酸、例えば、１価の飽和脂肪酸、具体的には、ギ酸、酢酸、プロピオン酸、酪酸、吉草酸、カプロン酸、エナント酸、カプリル酸、カプリン酸、ラウリン酸、ミリスチン酸、ペンタデシル酸、パルミチン酸、ヘプタデシル酸、ステアリン酸、ノナデカン酸、アラキジン酸、ベヘン酸や、１価の不飽和脂肪酸、具体的には、オレイン酸、エライジン酸、リノール酸、リノレン酸、アラキドン酸などの不飽和脂肪酸、また炭素数１０以上の二価の脂肪酸、具体的には、セバシン酸、ウンデカン二酸、ドデカン二酸、テトラデカン二酸、タプシア酸及びデセン二酸、ウンデセン二酸、ドデセン二酸が挙げられる。
これらの脂肪酸は１種又は２種以上組み合せて使用できる。前記脂肪酸には、１つ又は複数のヒドロキシル基を分子内に有する脂肪酸も含まれる。
【００６４】
ポリブチレングリコールの脂肪酸エステルの好ましい具体例としては、一般式（III）において、Ｘ及びＹが炭素数１８の脂肪族アシル基であるポリブチレングリコールステアレート、Ｘ及びＹが炭素数２２の脂肪族アシル基であるポリブチレングリコールベヘネートが挙げられる。
【００６５】
ポリブチレングリコールのアルキルエーテルを構成するアルキル基としては、直鎖状又は分岐状のいずれでもよく、例えばメチル基、エチル基、プロピル基、ブチル基、オクチル基、ラウリル基、ステアリル基等の炭素数１〜２３のアルキル基が挙げられ、このようなポリブチレングリコール化合物（Ｃ）としては、ポリブチレングリコールのメチルエーテル、エチルエーテル、ブチルエーテル、ラウリルエーテル、ステアリルエーテル等が好ましく例示できる。
【００６６】
本発明においては、このようなポリブチレングリコール化合物（Ｃ）として、数平均分子量が２００以上１，０００未満のものを用いる。ポリブチレングリコール化合物（Ｃ）の数平均分子量は、好ましくは３００以上、さらに好ましくは５００以上であり、好ましくは９００以下、さらに好ましくは８００以下である。上記範囲の上限を超えると、相溶性が低下するので好ましくなく、また上記範囲の下限を下回ると成形時のガス発生量が多くなり、ガスによる成形不良、例えば、未充填、ガスやけ、転写不良を発生する可能性があり、好ましくない。ここでいうポリブチレングリコール化合物（Ｃ）の数平均分子量はＪＩＳ  Ｋ１５７７に準拠して測定した水酸基価に基づいて算出した数平均分子量である。
なお、ポリブチレングリコール化合物（Ｃ）の数平均分子量が低いほど、成形時の金型汚染性（金型付着物）を低減する効果がある。
【００６７】
上記ポリブチレングリコール化合物（Ｃ）は、１種類を単独で用いても、２種類以上を併用してもよい。
【００６８】
本発明の芳香族ポリカーボネート樹脂組成物において、上記ポリブチレングリコール化合物（Ｃ）の含有量は、芳香族ポリカーボネート樹脂（Ａ）１００質量部に対し、０．０５〜２質量部である。ポリブチレングリコール化合物（Ｃ）の含有量が０．０５質量部未満であっても２質量部を超えても、得られる成形品の初期色相が劣る傾向がある。ポリブチレングリコール化合物（Ｃ）の含有量は、好ましくは芳香族ポリカーボネート樹脂（Ａ）１００質量部に対し０．１〜１．５質量部であり、より好ましくは０．２〜１．２質量部、さらに好ましくは０．５質量部を超え１.０質量部以下である。
【００６９】
［脂環式エポキシ化合物（Ｄ）］
脂環式エポキシ化合物（Ｄ）としては、１分子中にエポキシ基を１個以上有する脂環式化合物が用いられる。具体的には、３，４−エポキシシクロヘキシルメチル−３’，４’−エポキシシクロヘキシルカルボキシレート、３，４−エポキシ−６−メチルシクロヘキシルメチル−３’，４’−エポキシ−６’−メチルシクロヘキシルカルボキシレート、２，３−エポキシシクロヘキシルメチル−３’，４’−エポキシシクロヘキシルカルボキシレート、４−（３，４−エポキシ−５−メチルシクロヘキシル）ブチル−３’，４’−エポキシシクロヘキシルカルボキシレート、３，４−エポキシシクロヘキシルエチレンオキシド、シクロヘキシルメチル−３，４−エポキシシクロヘキシルカルボキシレート、３，４−エポキシ−６−メチルシクロヘキシルメチル−６’−メチルシロヘキシルカルボキシレート、ビス−エポキシジシクロペンタジエニルエーテル、ビス−エポキシシクロヘキシルアジペート、３，４−ジメチル−１，２−エポキシシクロヘキサン、３，５−ジメチル−１，２−エポキシシクロヘキサン、３−メチル−５−ｔ−ブチル−１，２−エポキシシクロヘキサン、オクタデシル−２，２−ジメチル−３，４−エポキシシクロヘキシルカルボキシレート、Ｎ−ブチル−２，２−ジメチル−３，４−エポキシシクロヘキシルカルボキシレート、シクロヘキシル−２−メチル−３，４−エポキシシクロヘキシルカルボキシレート、Ｎ−ブチル−２−イソプロピル−３，４−エポキシ−５−メチルシクロヘキシルカルボキシレート、オクタデシル−３，４−エポキシシクロヘキシルカルボキシレート、２−エチルヘキシル−３’，４’−エポキシシクロヘキシルカルボキシレート、４，６−ジメチル−２，３−エポキシシクロヘキシル−３’，４’−エポキシシクロヘキシルカルボキシレート、ジエチル−４，５−エポキシ−シス−１，２−シクロヘキシルジカルボキシレート、ジ−ｎ−ブチル−３−ｔ−ブチル−４，５−エポキシ−シス−１，２−シクロヘキシルジカルボキシレートなどを好ましく例示することができる。これらのうち、特に、１分子中にエポキシ基を２個以上有する脂環式エポキシ化合物が好ましく、特に３，４−エポキシシクロヘキシルメチル−３’，４’−エポキシシクロヘキシルカルボキシレートが好ましい。
脂環式エポキシ化合物（Ｄ）は、１種を単独で用いても２種以上を組み合わせて用いてもよい。
【００７０】
本発明の芳香族ポリカーボネート樹脂組成物において、上記脂環式エポキシ化合物（Ｄ）の含有量は、ポリカーボネート樹脂（Ａ）１００質量部に対して、０．０００５〜０．２質量部であり、好ましくは０．００１質量部以上、より好ましくは０．００３質量部以上、さらに好ましくは０．００５質量部以上、特に好ましくは０．０１質量部以上、とりわけ好ましくは０．０３質量部以上であり、また、好ましくは０．１５質量以下、より好ましくは０．１質量部以下、さらに好ましくは０．０７質量部以下である。脂環式エポキシ化合物（Ｄ）の含有量が０．０００５質量部未満の場合は、色相、耐熱変色抑制効果が不十分となる上に、耐湿熱性の改善効果を十分に得ることができず、０．２質量部を超える場合は、耐熱変色抑制効果がかえって悪化するだけでなく、色相や湿熱安定性も低下する。
【００７１】
＜その他の成分＞
本発明の芳香族ポリカーボネート樹脂組成物には、本発明の目的を損なわない範囲で、任意成分としてさらに酸化防止剤、離型剤、紫外線吸収剤、蛍光増白剤、染顔料、難燃剤、耐衝撃改良剤、帯電防止剤、滑剤、可塑剤、相溶化剤、充填剤等が配合されてもよい。
【００７２】
＜芳香族ポリカーボネート樹脂組成物の製造方法＞
本発明の芳香族ポリカーボネート樹脂組成物の製造方法は、特に制限されるものではなく、例えば最終成形品を成形するまでの任意の段階で、各成分を一括又は分割して配合し、溶融混練する方法が挙げられる。各成分の配合方法としては、例えばタンブラー、ヘンシェルミキサー等を使用する方法、フィーダーにより定量的に押出機ホッパーに供給して混合する方法などが挙げられる。溶融混練の方法としては、例えば単軸混練押出機、二軸混練押出機、ニーダー、バンバリーミキサー等を使用する方法などが挙げられる。
【００７３】
［成形品］
本発明の成形品は、上述の本発明の芳香族ポリカーボネート樹脂組成物を成形してなるものである。
【００７４】
本発明の芳香族ポリカーボネート樹脂組成物の成形方法には特に制限はないが、例えば、射出成形法、圧縮成形法、射出圧縮成形法などが挙げられ、好ましくは射出成形法である。
【００７５】
なお、成形時の樹脂の熱劣化を抑制し、初期色相に優れたものを得るために、本発明の芳香族ポリカーボネート樹脂組成物を成形する際には、窒素等の不活性ガス雰囲気下で成形を行うことが好ましい。
【００７６】
本発明の芳香族ポリカーボネート樹脂組成物を成形してなる本発明の成形品は、従来品に比べて、耐湿熱性に優れ、成形品の白濁、発泡、芳香族ポリカーボネート樹脂の分解による機械的特性の低下といった問題がなく、また、加熱条件下に長時間晒された場合の黄変の程度が少ない上に、初期色相が著しく良好であるため、照明装置の導光部材、特に、デイライトの光源のみならず白熱灯から発生する熱によっても加熱条件下ないしは湿熱環境下に晒される自動車用照明装置の導光部材として好適に用いることができ、その優れた初期色相と耐熱変色抑制効果により、導光部材の光伝達効率を長期に亘り高く維持して、導光部材の交換頻度を大幅に低減することができる。
【００７７】
［ＹＩ値］
本発明の芳香族ポリカーボネート樹脂組成物は、初期色相に著しく優れ、後掲の実施例の項に記載される方法に従って、本発明の芳香族ポリカーボネート樹脂組成物を用いて射出成形することにより得られた３００ｍｍ長光路成形品について測定した３００ｍｍ長のＹＩ値が、通常２０以下、好ましくは１６以下、より好ましくは１４以下となり、従来品にない著しく優れた色相を呈する。
【実施例】
【００７８】
以下に実施例を挙げて本発明をより具体的に説明するが、本発明はその要旨を超えない限り、以下の実施例に限定されるものではない。
【００７９】
実施例及び比較例において用いた材料は次のとおりである。
【００８０】
＜芳香族ポリカーボネート樹脂（Ａ）＞
界面重合法で製造されたビスフェノールＡ型芳香族ポリカーボネート樹脂：三菱エンジニアリングプラスチックス社製、粘度平均分子量１９，０００
【００８１】
＜リン系安定剤（Ｂ）＞
<ホスファイト系安定剤（Ｂ−Ｉ）>
ＡＤＥＫＡ社製「アデカスタブＰＥＰ−３６」：前記構造式（Ｉ−Ａ）で表されるビス（２，６−ジ−ｔｅｒｔ−ブチル−４−メチルフェニル）ペンタエリスリトールジホスファイト（表１，２中、「ＰＥＰ−３６」と記載する。）
【００８２】
Ｐｒｏｐｅｒｔｉｅｓ＆Ｃｈａｒａｃｔｅｒｉｓｔｉｃｓ社製「Ｄｏｖｅｒｐｈｏｓ
Ｓ−９２２８」：下記構造式（Ｉａ）で表されるビス（２，４−ジクミルフェニル）ペンタエリスリトールジホスファイト（表１中、「Ｓ−９２２８」と記載する。）
【００８３】
2018141093.tif 000012
【００８４】
<ホスファイト系安定剤（Ｂ−II）>
ＡＤＥＫＡ社製「アデカスタブＡＳ２１１２」：前記構造式（II−Ａ）で表されるトリス（２，４−ジ−ｔｅｒｔ−ブチルフェニル）ホスファイト（表１，２中、「ＡＳ２１１２」と記載する。）
【００８５】
＜ポリブチレングリコール化合物（Ｃ）＞
日油社製「ユニオールＰＢ−７００」：ポリブチレングリコール（数平均分子量７００）（表１，２中、「ＰＢ−７００」と記載する。）
日油社製「ユニオールＰＢ−５００」：ポリブチレングリコール（数平均分子量５００）（表１，２中、「ＰＢ−５００」と記載する。）
【００８６】
＜脂環式エポキシ化合物（Ｄ）＞
ダイセル社製「セロキサイド２０２１Ｐ」：３，４−エポキシシクロヘキシルメチル−３’，４’−エポキシシクロヘキシルカルボキシレート（表１，２中、「２０２１Ｐ」と記載する。）
【００８７】
＜脂肪酸エステル＞
理研ビタミン（株）製「リケマールＳ−１００Ａ」：ステアリン酸モノグリセリド（表１中、「Ｓ−１００Ａ」と記載する。）
【００８８】
［実施例１〜６及び比較例１〜３］
＜芳香族ポリカーボネート樹脂組成物の製造＞
表１に示す成分を表１に示す割合となるように配合し、タンブラーミキサーで均一に混合して混合物を得た。この混合物を、フルフライトスクリューとベントとを備えた単軸押出機（いすず化工機社製「ＶＳ−４０」）に供給し、スクリュー回転数８０ｒｐｍ、吐出量２０ｋｇ／時間、バレル温度２５０℃の条件で混練し、押出ノズル先端からストランド状に押出した。押出物を水槽にて急冷し、ペレタイザーを用いてカットしてペレット化し、芳香族ポリカーボネート樹脂組成物のペレットを得た。
得られた芳香族ポリカーボネート樹脂組成物について、以下の耐湿熱性試験を行い、結果を表１に示した。
【００８９】
＜耐湿熱性試験＞
芳香族ポリカーボネート樹脂組成物のペレットを１２０℃で４〜８時間、熱風循環式乾燥機により乾燥した後、射出成形機（東芝機械社製「ＥＣ１００」）により、２８０℃の温度でダンベル形状の試験片を成形した。
この試験片を、高加速寿命試験装置（プレッシャークッカー（ＰＣ）試験装置）（ＨＩＲＡＹＡＭＡ製「ＨＡＳＴＥＳＴ  ＭＯＤＥＬ  ＰＣ−Ｒ８Ｄ」）にて、１１０℃、湿度８５％の水蒸気雰囲気中で２４０時間処理し、このＰＣ試験前後の芳香族ポリカーボネート樹脂の粘度平均分子量を、前述の方法で測定した。ＰＣ試験後の粘度平均分子量の低下が少ないものが耐湿熱性に優れる。
なお、このＰＣ試験後の実施例１の試験片と比較例１，２の試験片の写真を図１に示す。
後述の通り、実施例１の試験片は、ＰＣ試験前とＰＣ試験後とで外観の変化はなく、実施例１の試験片も比較例１，２の試験片も、ＰＣ試験前は、実施例１のＰＣ試験後の試験片と同じ外観である。
【００９０】
【表１】
2018141093.tif 000013
【００９１】
表１より、リン系安定剤（Ｂ）としてビス（２，６−ジ−ｔｅｒｔ−ブチル−４−メチルフェニル）ペンタエリスリトールジホスファイトと特定のホスファイト系安定剤（Ｂ−II）とを含むと共に、数平均分子量が２００以上１，０００未満であるポリブチレングリコール化合物（Ｃ）と脂環式エポキシ化合物（Ｄ）とを含有することにより、耐湿熱性が改善されることが明らかとなった。
これに対して、ポリブチレングリコール化合物（Ｃ）や脂環式エポキシ化合物（Ｄ）を含まない比較例１〜３では、耐湿熱性に劣る。
図１からも、実施例１はＰＣ試験前と変化がないのに対して、比較例１では白濁、発泡があり、比較例２では、更に激しく白濁、発泡していることが分かる。
【００９２】
上記の実施例１〜６のうち、実施例１，２，４及び比較例２について、以下の評価を行い、結果を表２に示した。
【００９３】
＜初期色相（ＹＩ）評価＞
芳香族ポリカーボネート樹脂組成物のペレットを１２０℃で４〜８時間、熱風循環式乾燥機により乾燥した後、射出成形機（東芝機械社製「ＥＣ１００」）により、２８０℃の温度で３００ｍｍ長光路成形品（６ｍｍ×４ｍｍ×３００ｍｍ、Ｌ／ｄ＝５０）を得た。この成形品について、長光路分光透過色計（日本電色工業社製「ＡＳＡ１」）を使用して３００ｍｍ長のＹＩ値を測定した。
【００９４】
＜耐熱変色（ΔＹＩ１）評価＞
上記の初期色相（ＹＩ）の評価で得られた長光路成形品を、１２０℃で１０００時間保持した後、３００ｍｍ光路長でＹＩを測定（処理後ＹＩ）し、ＹＩ値の差（ΔＹＩ１＝処理後ＹＩ−初期ＹＩ）を求め、耐熱変色（ΔＹＩ１）を評価した。
【００９５】
＜耐滞留変色（ΔＹＩ２）評価＞
射出成形機内で２８０℃の温度で２５分間滞留させた後射出成形を行ったこと以外は上記の初期色相（ＹＩ）の評価におけると同様に、３００ｍｍ光路長成形品を得、同様に３００ｍｍ光路長でＹＩを測定（処理後ＹＩ）し、ＹＩ値の差（ΔＹＩ２＝滞留後ＹＩ−初期ＹＩ）を求め、耐滞留変色（ΔＹＩ２）を評価した。
【００９６】
【表２】
2018141093.tif 000014
【００９７】
表２より、本発明の芳香族ポリカーボネート樹脂組成物は、初期色相に優れ、耐熱変色性も改善され、耐滞留変色性も改善されていることが分かる。比較例２は、初期色相、耐滞留変色性は良好であるが、耐熱変色性は劣る。
【図１】
2018141093.tif 000017